(57)【要約】      （修正有）【課題】高い耐熱性を有する低塗布温度ホットメルト接着剤の提供。【解決手段】  ７５０ｇ／１０分以上のメルトインデックス（MI)を有するエチレンｎ‐ブチルアクリレートコポリマー、及び７５０ｇ／１０分以上のMIを有するエチレンビニルアセテートコポリマー（EVA)及びフィッシャー−トロプシュワックス、１１０℃の最小軟化点を有する編成ロジネステル粘着付与剤を含む、低温塗布で、高い耐熱性のホットメルト接着剤は、ケース及びカートンのシール作業に特に良く適している。【選択図】      なし【特許請求の範囲】
【請求項１】
少なくとも約１４０゜F（６０℃）の温度でIoPPヒートストレス試験に通る低塗布温度ホットメルト接着剤。
【請求項２】
少なくとも約１５０゜F（６６℃）の温度で該IoPPヒートストレス試験に通る、請求項１に記載の接着剤。
【請求項３】
７５０ｇ／１０分以上のメルトインデックスを有するエチレンコポリマー、フィッシャー‐トロプシュワックス、及び約１１０℃の最小軟化点を有する変性ロジンエステル粘着付与剤の混合物を含むホットメルト接着剤。
【請求項４】
該粘着付与剤が無水マレイン酸変性中国ガムロジンである、請求項３に記載の接着剤。
【請求項５】
約９００ｇ／分より大きいメルトインデックスを有する少なくとも1種のエチレンｎ‐ブチルアクリレートコポリマーを含む、請求項３に記載の接着剤。
【請求項６】
約９００ｇ／分より大きいメルトインデックスを有する少なくとも1種のエチレンビニルアセテートコポリマーを含む、請求項５に記載の接着剤。
【請求項７】
約３０〜約４０重量％のｎ‐ブチルアクリレートを含有する２０〜約３０重量％のエチレンｎ‐ブチルアクリレートコポリマー、約２０〜約３５重量％のビニルアセテートを含有する約５〜約１５重量％のエチレンビニルアセテートコポリマー、約６０〜約８０℃の融点を有する約２０〜約４０重量％のフィッシャー‐トロプシュワックス、及び約１１０℃の最小軟化点を有する約２０〜約４５重量％の変性ロジンエステルを含む、請求項６に記載の接着剤。
【請求項８】
３３重量％のｎ‐ブチルアクリレートを含有し約７５０以上のメルトインデックスを有する約２５重量％のエチレンｎ‐ブチルアクリレートコポリマー、約２８重量％のビニルアセテートを含有し約７５０以上のメルトインデックスを有する約１０重量％のエチレンビニルアセテートコポリマー、約７１℃の融点を有する３０重量％のフィッシャー‐トロプシュワックス、及び３５重量％の無水マレイン酸変性中国ガムロジンを含む、請求項７に記載の接着剤。
【請求項９】
請求項３に記載の接着剤を含む製品。
【請求項１０】
該接着剤が、約３０〜約４０重量％のｎ‐ブチルアクリレートを含有する２０〜約３０重量％のエチレンｎ‐ブチルアクリレートコポリマー、約２０〜約３５重量％のビニルアセテートを含有する約５〜約１５重量％のエチレンビニルアセテートコポリマー、約６０〜約８０℃の融点を有する約２０〜約４０重量％のフィッシャー‐トロプシュワックス、及び約１１０℃の最小軟化点を有する約２０〜約４５重量％の変性ロジンエステルを含むものである、請求項９に記載の製品。
【請求項１１】
カートン、ケース、トレイ、バッグ又は本である、請求項１０に記載の製品。
【請求項１２】
請求項３に記載のホットメルト接着剤を塗布して、ケース、カートン、トレイ、バッグ又は本をシール及び／又は形成する工程を含む、ケース、カートン、トレイ、バッグ又は本をシール及び／又は形成する方法。
【請求項１３】
カートン、ケース、トレイ又はバッグ中に含有された包装物品であって、該カートン、ケース、トレイ又はバッグが請求項３に記載の接着剤を含むものである、包装物品。
【請求項１４】
包装された食品である、請求項１３に記載の包装物品。
【請求項１５】
約３０〜約４０重量％のｎ‐ブチルアクリレートを含有する２０〜約３０重量％のエチレンｎ‐ブチルアクリレートコポリマー、約２０〜約３５重量％のビニルアセテートを含有する約５〜約１５重量％のエチレンビニルアセテートコポリマー、約６０〜約８０℃の融点を有する約２０〜約４０重量％のフィッシャー‐トロプシュワックス、及び約１１０℃の最小軟化点を有する約２０〜約４５重量％の変性ロジンエステルを含む溶融ホットメルト接着剤組成物を、少なくとも一つの基材に塗布する工程を含む、基材を類似又は非類似の基材に接着する方法。
【請求項１６】
該接着剤が、約１００〜約１５０℃の温度で前記の少なくとも一つの基材に塗布される、請求項１５に記載の方法。
【発明の詳細な説明】
【技術分野】
【０００１】
本発明は、良好な高温接着性を有する低塗布温度ホットメルト接着剤組成物に関するものである。
【背景技術】
【０００２】
ホットメルト接着剤は、ケースのシール及びカートンの型締め操作を含む製品の組立て及び包装のような種々の商業上の用途で広く使用されている。そのようなホットメルト接着剤は、その溶融状態にある間に基材に塗布され、そしてその接着剤層を固めるために冷却される。
【０００３】
商業的に入手できる大半のホットメルト接着剤は、全ての組成物の完全な融解を確実にして満足な塗布粘度を達成するために、３５０゜F（１７７℃）以上の温度を必要とする。そのような高められた温度の要求は、問題が無いわけではない。高い温度は、燃焼すること及び残留揮発分を吸入することの両方に関して作業者の危険を増加させる。加えて、高い温度の使用は、その製造設備に対してより大きな要求をする、より多くのエネルギーを必要とする。３００゜F（１５１℃）より低い温度で塗布され得る接着剤配合物は低分子量成分又は高ワックス含有量のものを使用して調整され得るが、塗布粘度が適当でなくなるかも知れず、接着特性、例えば粘り強さ、耐熱性及びしばしば基材に対する特定の接着性の減少が有る。接着性を改良するために、より柔らかい又はより非晶質の成分が添加されても良いが、これらの成分は有効な耐熱性を低減させる。
【０００４】
当技術において、比較的低い分子量の成分で調整された場合であっても、約１００℃〜約１３５℃の温度で塗布できて、格別な粘り強さを備えた良好な結合強度、良好な耐熱性及び満足な塗布粘度を有する、改良されたホットメルト接着剤に対するニーズが存在し続いている。本発明は、このニーズを満たすものである。
【発明の開示】
【０００５】
本発明は、低い温度（例えば約１００℃〜約１５０℃）で塗布可能な比較的低い分子量（≧７５０MI）のエチレンポリマー類を含む接着剤を提供する。その接着剤は、低温で塗布され得るが、より高い分子量のポリマーに通常伴うヒートストレスを依然として付与し、より長いポットライフを有し、糸曳きがより少なく、そして感熱基材に与える損傷がより少ない。
【０００６】
本発明の一つの側面は、低分子量のエチレンコポリマー類、即ち７５０ｇ／１０分以上、より一般的には少なくとも約９００ｇ／１０分のメルトインデックス（MI)を有するエチレンコポリマーの混合物を含むホットメルト接着剤に向けられている。７５０ｇ／１０分以上のメルトインデックス（MI)を有するエチレンｎ‐ブチルアクリレート（EnBA)コポリマー類が好ましい。本発明の特に好ましいホットメルト接着剤は、７５０ｇ／１０分以上のメルトインデックス（MI)を有するEnBAコポリマー、及び７５０ｇ／１０分以上のMIを有するエチレンビニルアセテート（EVA)を含む。好ましい態様のものは、ワックス、特にフィッシャー‐トロプシュ（Fischer‐Tropsch）ワックス、及びロジン由来の粘着付与剤も含む。
【０００７】
本発明の接着剤は、通常約１５〜約４０重量％の低分子量エチレンコポリマー類を含む。好ましい接着剤は、一般に約３０〜約４０重量％のｎ‐ブチルアクリレートを含有する約２０〜約３０重量％のEｎBAコポリマー、約２０〜約３５重量％のビニルアセテートを含有する約５〜約１５重量％のEVAコポリマー、約６０〜約８０℃の融点を有する約２０〜約４０重量％のフィッシャー‐トロプシュワックス、及び約１１０℃の最小軟化点を有する約２０〜約４５重量％の変性ロジンエステルを含む。好ましい変性ロジン粘着付与剤は、無水マレイン酸変性ロジン類であり、中国ガムロジン類が特に好ましい。
【０００８】
特に好ましい接着剤配合物は、３３重量％のｎ‐ブチルアクリレートを含有し約７５０より大きいMIを有する約２５重量％のEnBAコポリマー、約２８重量％のビニルアセテートを含有し約７５０より大きいMIを有する約１０重量％のEVAコポリマー、約７１℃の融点を有する３０重量％のフィッシャー‐トロプシュワックス、及び１１０℃の最小軟化点を有する３５重量％の変性ロジンエステルを含む。
【０００９】
本発明のもう一つの側面は、ケース、カートン、トレイ、ボックス又はバッグをシール及び／又は作成又は形成する方法に向けられている。これらの方法は、接着性ポリマー、ワックス及び粘着付与剤を含み、更に詳細には低分子量のエチレンコポリマー類の混合物、好ましくは少なくとも約７５０ｇ／１０分のMIを有するEnBA及びEVAコポリマー類、フィッシャー‐トロプシュワックス及び変性ロジン粘着付与剤の混合物を含有する接着性ポリマーを含むホットメルト接着剤を使用することを含む。
【００１０】
更に本発明のもう一つの側面は、接着性ポリマー、ワックス及び変性ロジン粘着付与剤を含む製品に向けられている。好ましい製品には、低分子量のエチレンコポリマー類の混合物、好ましくは少なくとも約７５０ｇ／１０分のMIを有するEnBA及びEVAコポリマー類、フィッシャー‐トロプシュワックス及び変性ロジン粘着付与剤の混合物を含むホットメルト接着剤を使用することによって形成される包装用製品に使用のカートン、ケース、トレイ、バッグ及び類似の包装用物品が含まれる。その包装用物品は、そのようなホットメルト接着剤によって接着されたカードボード又はペーパーボードを含んでも良い。もう一つの態様では、物品、例えばカートン、ケース、トレイ又はバッグの製造中で且つ製品の包装前に、その接着剤がそれらの物品に予備塗布される。他の物品に、本類、及びおむつ等のような不織布類が含まれるが、それらに限定されるものではない。
【００１１】
更に本発明のもう一つの側面は、包装された食品のような、カートン、ケース、トレイ又はバッグ内に収納された包装物品に向けられている。そこでは、そのカートン、ケース、トレイ又はバッグが、低分子量のエチレンコポリマー類の混合物、好ましくは少なくとも約７５０ｇ／１０分のMIを有するEnBA及びEVAコポリマー類、フィッシャー‐トロプシュワックス及び変性ロジン粘着付与剤の混合物を含む接着剤を含む。
【００１２】
本発明のもう一つの側面は、溶融ホットメルト接着剤組成物を、少なくとも一つの基材に塗布する工程と、前記基材どうしを接着する工程を含む、基材を類似の又は非類似の基材に接着する方法に向けられている。その接着剤は、低分子量のエチレンコポリマー類の混合物、好ましくは少なくとも約７５０ｇ／１０分のMIを有するEnBA及びEVAコポリマー類、フィッシャー‐トロプシュワックス及び変性ロジン粘着付与剤の混合物を含有する。
【００１３】
発明の詳細な説明
ここに引用される全ての文献は、言及することによってそれら全体と一体になっている。
本発明は、接着性ポリマー、ワックス及びロジン粘着付与剤を含む、低塗布温度であって、高い耐熱性のホットメルト接着剤に向けられている。高い耐熱性に加えて、本発明の接着剤は、良好な耐寒性も有している。本発明の接着剤は、組立て速度が毎分数百ユニットに達するような、接着剤が大量の工業的な溶融装置から適用される、カートン、ケース又はトレイの形成に限定されるものではないが、そのような自動組立て用途における使用に特に良く適している。
【００１４】
低分子量エチレンコポリマー類の混合物、より好ましくは少なくとも７５０ｇ／１０分のMIを有する少なくとも1種のEnBAコポリマー、少なくとも７５０ｇ／１０分のMIを有する少なくとも1種のEVAコポリマー、フィッシャー‐トロプシュワックス及び変性ロジン粘着付与剤を含有する混合物を含む組成物が、高い低熱性を呈する低塗布温度ホットメルト接着剤として使用されるかもしれないことが、今回見出された。
【００１５】
低塗布温度とは、その接着剤が１５０℃未満の温度、好ましくは約１４０℃より低温、より好ましくは約１３５℃より低温、更に好ましくは約１２０℃から約１００℃までの温度で塗布されても良いことを意味する。本発明の低塗布温度接着剤は、少なくとも約１４０゜F（６０℃）の温度でInstitute of Packaging Professionals (IoPP)  のヒートストレス試験にパスする。そのIoPP試験は、高い温度での結合破損に対する接着剤の抵抗性を測定するものであって、IoPP Technical Journal、冬期1992年、７〜９頁に記載されている。
【００１６】
本発明の実施において使用される基礎の接着剤ポリマーは、２種又はそれ以上のポリマーの混合物を含む。ここで使用されるように、エチレンコポリマーの語は、エチレンのホモポリマー類、コポリマー類及びターポリマー類を言う。
【００１７】
エチレンコポリマー類の例には、ビニルアセテート、あるいはモノカルボン酸類、若しくはアクリル酸、メタクリル酸、又はそれらのメタノール、エタノール又は他のアルコール類とのエステル類の、他のビニルエステル類のような、エチレンと共重合し得る1種又はそれ以上の極性モノマー類とのコポリマー類が含まれる。エチレンビニルアセテート、エチレンメチルアクリレート、エチレンn‐ブチルアクリレート、エチレン２‐エチルヘキシルアクリレート、エチレンアクリル酸、エチレンメタクリレート、及びそれらの混合物およびブレンドが含まれる。他の例として、再循環されたポリエチレンテレフタレート及びポリエチレン、エチレン／α‐オレフィンインターポリマー類、ポリ‐(ブテン‐1‐コ‐エチレン）、アタクチックポリプロピレン、低密度ポリエチレン、均質直鎖エチレン／α‐オレフィンコポリマー類、低メルトインデックス n‐ブチルアクリレートコポリマー類、エチレンビニルエステルコポリマー類が含まれるが、それらに限定されるものではない。ランダムコポリマー類及びブロックコポリマー類、加えてそれらのブレンド類が、本発明の実施に使用されても良い。
【００１８】
そのポリマー成分は、通常約１５％〜約４０％、より好ましくは約２０％〜約４０％、さらにより好ましくは約２５％〜約３５％の量で存在する。
【００１９】
本発明の接着剤は、少なくとも約７５０ｇ／１０分のMI、好ましくは９００ｇ／１０分のMIを有し、そして約３０〜約４０重量％のｎ‐ブチルアクリレート含有量を有する、少なくとも1種のエチレンｎ‐ブチルアクリレートコポリマーを約２０〜約３０重量％含む。エチレンｎ‐ブチルアクリレートコポリマー類は、ENABLE（登録商標）の商品名でExxon Chemical社から入手できる（例えばｎ‐ブチルアクリレートを３３重量％含有し、約９００のMIを有するENABLE（登録商標）33900）。
【００２０】
本発明の実施での使用に好ましい接着剤は、少なくとも約７５０ｇ／１０分のMI、好ましくは９００ｇ／１０分のMIを有し、そして約２０〜約３５重量％のビニルアセテート含有量を有する、約５〜約１５重量％の少なくとも1種のエチレンビニルアセテートコポリマーをも含む。エチレンビニルアセテートコポリマー類は、Elvax（登録商標）の商品名でデラウエア州、WilmingtonのDuPont Chemical社から入手できる（例えば８００のMIを有し、コポリマー中に約２８重量％のビニルアセテート含有量を有するElvax（登録商標）205Ｗ）。他のエチレンビニルアセテートコポリマー類は、Escorene（登録商標）の商品名（例えばUL 7505）でExxon Chemical社から、Ultrathene（登録商標）の商品名（例えばUE 64904）でイリノイ州、Rolling MeadowsのMillennium Petrochemicals社から、AT（登録商標）copolymers（例えばAT（登録商標）1850M）としてノースカロライナ州ChariotteのAT Polymers & Film社から、そしてEvatane（登録商標）としてペンシルバニア州PhiladelphiaのAtofina Chemicals社から入手できる。
【００２１】
本発明の接着剤は、約２０〜約４０重量％のフィッシャー‐トロプシュワックスを含む。本発明の実施で好ましく使用されるフィッシャー‐トロプシュワックス類（例えば酸化フィッシャー‐トロプシュワックス類及びその類似物を含む）は、約６０℃〜約８０℃の融点を有する。約７１℃の融点を有するフィッシャー‐トロプシュワックス類が特に好ましい。本発明の実施で使用され得るフィッシャー‐トロプシュワックス類は、Calista SM158の商品名でEquillon社から商業的に入手できる。
【００２２】
本発明の接着剤は粘着付与剤をも含む。好ましい粘着付与剤は、ガムロジン類、より好ましくは変性ガムロジン類、更により好ましくは無水マレイン酸変性ガムロジン類である。無水マレイン酸変性中国ガムロジンが本発明の実施において特に有用である。本発明の実施で使用され得る、商業的に入手可能なロジン類としては、Pensel GB‐120F（荒川化学社）及びLurefor‐120（LA UNION RESINER ESPANOL社、S.A.）がある。
【００２３】
ロジン粘着付与剤成分は、通常接着剤組成物の重量基準で、約１０〜約５０重量％、より好ましくは約２０〜約４５重量％の量で使用される。
【００２４】
本発明の接着剤は、通常の安定剤又は酸化防止剤をも含んで良い。これらの成分は、熱、光、又は粘着付与樹脂のような原料物質からの残留触媒などによって誘発される酸素との反応によって生じる劣化からその接着剤を保護するために添加される。
【００２５】
ここで、適用可能な安定剤類又は酸化防止剤類には、硫黄及び燐含有フェノールのような高分子量のヒンダードフェノール類及び多官能性フェノール類が含まれる。ヒンダードフェノール類は当業者に良く知れらており、そのフェノール性ヒドロキシル基に非常に接近して立体構造上嵩高のラジカル類をも含有するフェノール化合物として特徴付けられ得る。特に、tert‐ブチル基が、一般にそのフェノール性ヒドロキシル基に対して少なくとも一つのオルト位においてベンゼン環上で置換される。そのヒドロキシル基の付近におけるこれらの立体構造的に嵩高の置換ラジカル類の存在が、その伸縮振動数、そして対応してその反応性を妨げることに供する。かくして、この妨害が、安定な特性を有するフェノール化合物を提供する。代表的なヒンダードフェノール類には、1，3，5‐トリメチル‐2，4，6‐トリス‐(3，5‐ジ‐tert‐ブチル‐4‐ヒドロキシベンジル)‐ベンゼン；ペンタエリトリチルテトラキス‐3(3，5‐ジ‐tert‐ブチル‐4‐ヒドロキシフェニル)‐プロピオネート；ｎ‐オクタデシル‐3（3，5‐ジ‐tert‐ブチル‐4‐ヒドロキシフェニル)‐プロピオネート；4，4’‐メチレンビス(2，6‐tert‐ブチル‐フェノール）；4，4’‐チオビス(6‐tert‐ブチル‐0‐クレゾール)；2，6‐ジ‐tertブチルフェノール；6‐(4‐ヒドロキシフェノキシ)‐2，4‐ビス（ｎ‐オクチル‐チオ)‐1，3，5トリアジン；ジ‐ｎ‐オクチルチオ)エチル3，5‐ジ‐tert‐ブチル‐4‐ヒドロキシベンゾエート；及びソルビトールヘクサ[3‐(3，5‐ジ‐tert‐ブチル‐4‐ヒドロキシ‐フェニル)‐プロピオネート]が含まれる。
【００２６】
そのような酸化防止剤は、ニューヨーク州HawthorneのCiba‐Geigy社から商業的に入手できて、それらにはヒンダードフェノール類であるIrganox（登録商標）565、1010及び1076が含まれる。これらは、ラジカルスカベンジャーとして作用する一次酸化防止剤であり、単独で、又はCiba‐Geigy社から入手できるIrgafos（登録商標）168などのホスフィット酸化防止剤のような他の酸化防止剤と組合わせて使用されても良い。
【００２７】
その接着剤の意図される最終用途に依って、ホットメルト接着剤に通常添加される可塑剤類、顔料類及び色素類のような他の添加剤が含まれても良い。加えて、少量の付加的な粘着付与剤類及び／又はマイクロクリスタリンワックス類、水素化ひまし油及びビニルアセテート変性合成ワックス類のようなワックス類も、少量で、即ち本発明の配合物中で約１０重量％までで添加されても良い。
【００２８】
本発明の接着剤組成物は、約１２０℃より高い、一般に約１５０℃の温度で、均質なブレンドが得られるまで成分類を溶融してブレンドすることによって調整される。それは、通常約２時間で充分である。ブレンドの種々の方法がその分野で知られており、均質なブレンドを形成するいかなる方法でも良い。
【００２９】
結果として得られる接着剤は、１２１℃（２５０゜F）において約１３００cps未満の粘度で特徴付けられる。それらは、広い範囲の温度条件に曝されるときでさえも、優れた接着結合を提供するために、低温を塗布されても良い。その接着剤は、優れた耐熱性と耐寒性を有する。
【００３０】
本発明のホットメルト接着剤には、例えば包装、改装、製本、バッグ端部処理及び不織布の分野での用途が見られる。その接着剤には、ケース、カートン、及びトレイ形成、並びに例えばシリアル（cereal）類、クラッカー及びビール製品類の包装におけるヒートシール用途を含むシール接着剤のような特別の用途が見られる。例えばカートン類、ケース類、ボックス類、バッグ類、トレイ類などの容器が、本発明に含まれる。望まれれば、包装業者に送る前に容器の製造業者（即ち包装改装者）によってその接着剤が塗布されても良い。包装の後に、例えばヒートシール又は他の再活性化形成によってその容器がシールされる。
【００３１】
接着されるべき基材類には、最初の又は再使用のクラフト、高密度及び低密度のクラフト、チップボード、並びに種々のタイプの処理された及びコートされたクラフト及びチップボードが含まれる。アルコール飲料の包装のような包装用途に、複合材料も使用される。これらの複合材料には、アルミニウムホイルに積層され、更に、ポリエチレン、マイラー、ポリプロピレン、ポリ塩化ビニリデン、エチレンビニルアセテート及び他の種々のタイプのフィルム類に積層されたチップボードが含まれても良い。途方もない種々の基材、特に複合材料として徹底的なリストを表すものでは決してない前述の基材類には、包装工業における有用性が見られる。
【００３２】
包装用のホットメルト接着剤は、一般にピストンポンプ又はギヤ‐ポンプの押出し装置を使用して、基材上にビードの形に押出される。ホットメルト塗布装置は、Nordson、ITW及びSlautterbackを含むいくつかの供給者から入手できる。ホイールアプリケーターもホットメルト接着剤を塗布するのに通常使用されるが、押出し装置ほど頻繁には使用されない。
【００３３】
説明のためだけに提供される以下の実施例では、他に断らない限り、全ての部が重量によるものであり、全ての温度が℃によるものである。
【実施例】
【００３４】
番号２７のスピンドルを使用して、ブルックフィールド（Brookfield）モデルRVT Thermosel粘度計で、ホットメルト接着剤類の溶融粘度を決定した。
【００３５】
特定の寸法を有する段ボール紙２枚の間で、接着剤の複合構造（２×０．５インチ（５．１×１．３ｃｍ）圧縮）を形成して、ヒートストレスを測定した。次いで、高められた温度で２４時間の間、この複合体を形成する接着剤ビードを約２ポンド（０．９１ｋｇ）の片持ばり応力のもとに置く。この構造が、少なくとも２４時間の間、問題なく維持される最高の温度を書き留める。
【００３６】
２インチ×３インチ（５．１ｃｍ×７．６ｃｍ）のペーパーボードに２ｍｍ幅の接着剤ビードを１２１℃で塗布し、すぐに繊維方向を有する第２のペーパーボードを反対方向に接触させることによって、接着性を決定した。２００ｇの荷重をその構造物上に直接置いた。接着された試験片を、１４０゜F（６０℃）、室温、４０゜F（４．４℃）、２０゜F（−６．７℃）及び０゜F（−１８℃）で２４時間維持した。その接着を手で切り離して、繊維引裂けのレベルについて決定した。
IoPP Technical Journal 冬季１９９２年、７〜９頁に記載されるように、IoPPヒートストレスを測定した。
【００３７】
実施例１
表１に示した組成を有する接着剤サンプルを調整した。  
【００３８】
【表１】
2005133084.tif 000002
【００３９】
以下の装置、ベンチトップ加熱マントル、単刃攪拌シャフト、変速電動機、クォート缶、及び電子温度制御装置を用いて、接着剤配合物類を調整した。表１に示す配合にしたがって、その接着剤類を２００ｇバッチで準備した。表１に示す量は、その配合物を調整するために使用した約１００部に基づく各成分の重量部を言う。
【００４０】
先ず、ワックスとポリマー（例えばEnBAとEVA）の全てをクォート缶に添加して、その接着剤を混合した。その缶をガラスコール（glascol）加熱マントル中に据えて、攪拌機によって一定の攪拌で１５０℃まで加熱した。１５０℃でその固形物が溶融して均質に見えるようになってすぐに、粘着付与樹脂をゆっくり添加した。その樹脂を完全に溶解し、完全に混合してすぐに、その接着剤を８オンスジャー中に注ぎ込んで、冷却した。その接着剤の調整に要した時間は約１時間であった。
【００４１】
実施例２
表１に示す配合物の接着特性を解析した。その解析には比較例Aを含めた。比較例Aは、EVA、及びNational Starch & Chemical Companyから商業的に入手できる芳香族変性粘着付与剤（COOL LOK（登録商標）34-250A）を含む、低塗布温度ホットメルトである。それらの結果を表２に示す。
【００４２】
【表２】
2005133084.tif 000003
【００４３】
本発明の接着剤は、１４０゜F（６０℃）で波型素材の充分な繊維引裂けを有しており、一方比較の接着剤サンプルは、２４時間の熟成後１３０゜F（５４．４℃）と１４０゜F（６０℃）で波型素材の引裂けを有さなかった。本発明に従って調整された接着剤は、１００ｇの片持ばりヒートストレスとIoPPヒートストレスの、二つの異なる高温試験に合格した。
【００４４】
表３に見られるように、商業的に入手可能な低塗布温度ホットメルト接着剤は、通常の３５０゜F（１７７℃）塗布EVAホットメルトのように、IoPP試験に合格しない。下記表３に見られるように、INSTANT‐LOK（登録商標）34‐2635及び34‐2710が、通常の３５０゜F（１７７℃）塗布EVA含有ホットメルトであり、COOL LOK（登録商標）34‐250A（上記の比較サンプル１）が低温塗布EVA含有ホットメルトであり、そしてCOOL LOK（登録商標）34‐2116が低温塗布EnBA含有ホットメルトであり、それら全てがNational Starch & Chemical Companyから商業的に入手できる。
【００４５】
【表３】
2005133084.tif 000004
【００４６】
当業者にとって明らかなように、本発明の多くの修正及び変更が、その精神及び範囲から離れることなくなされ得る。ここに記載した特定の実施態様は、実施例としてのみ提供するものであって、本発明は、請求の範囲に与えられる十分な均等の範囲を伴って、その請求の範囲における語句によってのみ限定されるべきである。
【外国語明細書】
2005133084000001.pdf